Parmi les tissus techniques à usage industriel, il en existequi sont habituellement dénommés ntissus unidirectionnels". Entre autres applications, ces tissus conviennent notamment à la fabrication d'éléments stratifiés obtenus par superposition de couches de tissu imprégné de résine. Dans cette application particulière, les tissus unidirectionnels confèrent aux éléments un module d'élasticité maximum dans une direction déterminée; cette direction est celle de la chaîne du tissu, car en channe les fils ont une densité très élevée, alors qu'en trame leur densité est très faible, les fils de trame n'ayant pour rôle que de donner au tissu une cohésion suffisante pour permettre son utilisation. Ces tissus unidirectionnels à usage industriel sont le plus souvent constitués, du moins en chaîne, par des fils de verre, car ces fils possèdent une bonne résistance à la traction et ont un module spécifique intéressant. En raison de l'apparition sur le marché de nouveaux fils présentant des caractéristiques mécaniques et physiques nettement supérieures aux fils de verre, les fabricants ont pensé à utili ser ces fils pour la fabrication d'éléments stratifiés dont les caractéristiques seraient évidemment très supérieures (de l'ordre de cinq à dix fois) à celles des mêmes élements obtenus à base de fils de verre renforcés de résine synthétique. Ces fils sont ceux dits "de bore". Il s'agit de fils comportant une âme en tungstène enrobée par un sel de bore, déposé sur l'âme sous forme de trichlorure de bore. En raison des qualités de ce type de fils, notamment de gag très grand module élastique, on a bien entendu pensé à l'incorporer en tant que renfort dans des matériaux stratifiés; et c'est ainsi que les fils de bore sont le plus souvent présentés sous forme de rubans imprégnés de 7mm de largeur, avec une densité moyenne de 80 fils au centimètre. L'utilisation de ces rubans demeure toutefois très délicate; leur produit d'imprégnation leur confère en effet un caractère poisseux qui conduit à une manipulation délicate et précautionneuse, tout en soulevant des problèmes de conservation. D'autre part, étant donné que l'on cherche à donner aux matériaux stratifiés obtenus à partir de ces fils des performances maximum, il faut veiller à ce qu'au sein de ces matériaux stratifiés les fils de bore demeurent rigoureusement parallèles et que les rubans imprégnés soient parfaitement juxtaposés. De telles difficultés ont amené à réaliser, par tissage, des rubans en ces fils de bore, rubans dont la largeur est ginérale- ment de 3 cm, avec les fils de bore en chatne et des fils synthétiques en trame, la densité en chaine étant de 60 fils au centimètre et la densité en trame de 2 coups au centimètre. Il s'est toutefois avéré que le tissage de ces rubans conduisait à de grandes difficultés et il demeurait une condition impérative pour l'obtention d'un bon matériau stratifié, à savoir une parfaite Jurtaposition des rubans. Ces difficultés ont amené la Demanderesse à concevoir un tissu industriel à base de fils de bore, tissu industriel permettant ultérieurement l'obtention de panneaux en matériau stratifié, répondant aux besoins exprimés notamment par l'industrie de la construction aéronautique, et plus particulièrement par la Société DÂsSÂULT. Tel est précisément l'objet de l'invention, qui consiste en un tissu dont la channe aérée est constituée par des fils quelconques, notamment des fils synthétiues ayant pour seul effet de donner de la cohésion à une trame extremement dense dont les fils sont constitués par des fils de bore. Le tableau ci-après met clairement en évidence les caract*- ristiques différentielles des trois produits comportant des fils de bore, à savoir : ruban sous forme de mèche imprégnée, ruban tissé et panneau de tissu conforme à l'invention ru an seche panneau de im ré ée ruban tissé tissu largeur environ 7im 3cm largeur quel conque p. ex. 100 à 170cm densité des fils assurant environ les performances 86 fils 60 fils- 94 fils fonction de la channe résistance résistance cohésion fonction de la trame pas de traie cohésion résistance respect des fils assurant parallèlisme parallèle parallèle la résistance irrégulier après pose stockage au froid atmosphère atmosphère normale normale vieillissement limité dans le temps possible possible se en oeuvre délicate et longue rapide et longue aisée Un panneau de tissu conforme à l'invention, c'est-à-dire dont les fils de bore constituent la trame, présente donc de nombreux avantages, non seulement par rapport aux rubans sous forme de mèches, mais aussi aux rubans tissés avec les mimes fils de bore. Ces avantages sont notamment - la largeur du panneau peut Entre très grande, ce qui facilite son utilisation pour la réalisation du matériau stratifié et permet d'obtenir à coup str un matériau ayant d'excellentes caractéristiques; - le parallèlisme des fils de bore et leur répartition dans le stratifié sont rigoureux; et leur densité est très élevée; - la conservation du tissu est illimitée. Gracie à ces avantages, il est donc possible de fabriquer, dans des conditions aisées et rapides, des panneaux stratifiés ayant des caractéristiques, notamment un module d'élasticité, bien supérieures à celles des panneaux habituellement obtenus au départ de tissus à base de fils de verre ou au départ de rubans ou de mèches à base de fils de bore; et corollairement, il est bien entendu possible, pour obtenir un panneau stratifié présentant des performances égales à celles d'un panneau habituel, de diminuer sensiblement la masse de ce panneau, ce qui est un facteur prépondérant dans les problèmes d'aéronautique. REVENDICATIONS 1.- Tissu industriel caractérisé en ce que sa chaîne est aérée et est constituée par des fils quelconques, notamment des fils synthétiques ayant pour seul effet de donner de la cohésion à une trame extrêmement dense dont les fils sont constitués par des fils de bore. 2.- Tout matériau stratifié obtenu par superposition alternée de couches de tissu selon la revendication 1 et de couches de résine synthétique.